Description détaillée Un produit selon l’invention présente une ou plusieurs des caractéristiques optionnelles suivantes : Une teneur en eau supérieure à 1%, de préférence supérieure à 5%, de préférence supérieure à 10% et/ou de préférence inférieure à 95%, de préférence inférieure à 90%, de préférence inférieure à 80%, de préférence inférieure à 70%, voire inférieure à 60%. La teneur en eau est la perte de masse, exprimée en pourcentage, après séchage à 200°C pendant 16 heures sous air, à la pression atmosphérique ; Une taille moyenne des cristallites de bayérite lithiée inférieure à 23 nm, de préférence inférieure à 20 nm ; Un taux cumulé d’hydroxyde d’aluminium et de boehmite inférieur ou égal à 8%, de préférence inférieur ou égal à 5%, de préférence sensiblement nul ; Les phases cristallisées comportent, de préférence consistent en la bayérite lithiée, la boehmite et/ou un hydroxyde d’aluminium choisi parmi la gibbsite, la bayérite, la doyleite, la nordstrandite et leurs mélanges, de préférence la gibbsite. De préférence, Les phases cristallisées comportent, de préférence consistent en la bayérite lithiée et un hydroxyde d’aluminium choisi parmi la gibbsite, la bayérite, la doyleite, la nordstrandite et leurs mélanges, de préférence la gibbsite. De préférence, la seule phase cristallisée est la bayérite lithiée. La détermination des phases cristallisées, la détermination du taux cumulé d’hydroxyde d’aluminium et de boehmite et la mesure de la taille des cristallites de bayérite lithiée sont réalisées sur le produit après exposition à l’air pendant 170 heures à 25°C, à la pression atmosphérique ; les éléments Li, Cl et Al sont présents dans ledit produit, après séchage sous air à 200°C pendant 16 heures, à la pression atmosphérique, dans les teneurs suivantes, en pourcentages poids : Li : de préférence supérieure à 2,5%, de préférence supérieure à 3%, et/ou de préférence inférieure à 4,5%, de préférence inférieure à 4%, et Cl : de préférence supérieure à 11%, de préférence supérieure à 13% et/ou de préférence inférieure à 24%, de préférence inférieure à 22%, et Al : de préférence supérieure à 17%, de préférence supérieure à 19% et/ou de préférence inférieure à 28%, de préférence inférieure à 26% ; Après séchage sous air à 200°C pendant 16 heures, à la pression atmosphérique, une analyse chimique suivante, déterminée par spectrométrie à plasma à couplage inductif, en pourcentages poids : Li en une teneur supérieure à 2 %, de préférence supérieure à 2,5%, de préférence supérieure à 3% et inférieure à 5%, de préférence inférieure à 4,5%, de préférence inférieure à 4%, et Cl en une teneur supérieure 10 %, de préférence supérieure à 11%, de préférence supérieure à 13% et inférieure à 26%, de préférence inférieure à 24%, de préférence inférieure à 22%, et Al en une teneur supérieure à 15%, de préférence supérieure à 17%, de préférence supérieure à 19% et inférieure à 30%, de préférence inférieure à 28%, de préférence inférieure à 26%, et Eléments autres que Li, Cl, Al, O et H en une teneur inférieure à 3%, de préférence inférieure à 2%, de préférence inférieure à 1%, et O et H en une teneur correspondant au complément à 100% ; Après séchage sous air à 200°C pendant 16 heures, à la pression atmosphérique, le produit présente un rapport massique Li/Al supérieur à 0,1, de préférence supérieur à 0,15 et/ou de préférence inférieur à 0,3, de préférence inférieur à 0,25 ; Après séchage sous air à 200°C pendant 16 heures, à la pression atmosphérique, le produit présente un rapport massique Li/Cl supérieur à 0,08, de préférence supérieur à 0,1, de préférence supérieur à 0,13, de préférence supérieur à 0,15 et/ou de préférence inférieur à 0,4, de préférence inférieur à 0,3, de préférence inférieur à 0,25 ; Le produit est constitué, pour au moins 80%, de préférence pour plus de 85%, de préférence pour plus de 90%, de préférence pour plus de 95%, de préférence pour plus de 99% en masse, d’eau et des cristallites de bayérite lithiée, et d’hydroxyde d’aluminium et/ou de boehmite, et de LiCl, et d’un liant, de préférence un polysaccharide, de préférence un polysaccharide gélifié, de préférence un alginate, de préférence un alginate gélifié. De préférence, le produit est constitué pour au moins 80%, de préférence pour plus de 85%, de préférence pour plus de 90%, de préférence pour plus de 95%, de préférence pour plus de 99% en masse, d’eau et desdits cristallites et d’hydroxyde d’aluminium et de LiCl et d’un liant, de préférence un polysaccharide, de préférence un polysaccharide gélifié, de préférence un alginate, de préférence un alginate gélifié. De préférence, le produit est constitué pour au moins 80%, de préférence pour plus de 85%, de préférence pour plus de 90%, de préférence pour plus de 95%, de préférence pour plus de 99% en masse, d’eau et desdits cristallites et de LiCl et d’un liant, de préférence un polysaccharide, de préférence un alginate ; Le produit se présente sous la forme d’objets ayant la forme de cylindres, de polylobes, d’anneaux, ou de sphères. De préférence, lesdits objets présentent une plus grande dimension inférieure à 100 mm, de préférence inférieure à 80 mm, de préférence inférieure à 50 mm, de préférence inférieure à 30 mm, voire inférieure à 10 mm et/ou une plus petite dimension, mesurée dans un plan perpendiculaire à la direction de la plus grande dimension, supérieure à 1µm, voire supérieure à 10 µm (micromètres) ; Le produit se présente sous la forme d’un revêtement déposé sur un support. De préférence, l’épaisseur dudit revêtement est supérieure à 10 µm, de préférence supérieure à 50 µm, de préférence supérieure à 100 µm, de préférence supérieure à 200 µm, et de préférence inférieure à 1 mm, de préférence inférieure à 500 µm. De préférence le support est en un matériau choisi parmi les céramiques, les métaux, les produits organiques, en particulier les polymères, et leurs mélanges ; Lorsque le produit contient un polysaccharide, de préférence un polysaccharide gélifié, de préférence un alginate ou une pectine, de préférence un alginate gélifié ou une pectine gélifiée, de préférence un alginate, de préférence un alginate gélifié, la quantité massique du polysaccharide, de préférence du polysaccharide gélifié est supérieure ou égal à 0,1%, de préférence supérieure ou égal à 0,2%, de préférence supérieure ou égal à 0,3% et inférieure ou égal à 5%, de préférence inférieure ou égal à 4%, de préférence inférieure ou égal à 3%, de préférence inférieure ou égal à 2%, de préférence inférieure ou égal à 1%. Le polysaccharide, l’alginate, contenu dans le liant peut être par exemple mis en évidence par chromatographie d’exclusion stérique.